(57)【要約】【課題】貼着したフィルムとの間に挟み込まれる空気の量がごく微少な、表面平滑性の高いアルバム原紙を提供する。【解決手段】２以上の紙層からなるアルバム原紙において、少なくとも１の表層が灰分を５〜３５質量％含有し、前記表層の表面粗度が１０〜１４μｍであるアルバム原紙。灰分としては、タルクを使用することが好ましい。前記表層を形成するパルプのフリーネスは２５０〜４５０ｍｌとし、表層には両性ポリアクリルアミド系紙力増強剤等の乾燥紙力増強剤を配合することが好ましい。【選択図】なし【特許請求の範囲】
【請求項１】
２以上の紙層からなるアルバム原紙において、少なくとも１の表層が灰分を５〜３５質量％含有し、前記表層の表面粗度が１０〜１４μｍであるアルバム原紙。
【請求項２】
前記表層が乾燥紙力増強剤をパルプ固形分１００質量部に対して０．１〜３．５質量部含有する請求項１に記載のアルバム原紙。
【請求項３】
前記表層を形成するパルプのフリーネスが２５０〜４５０ｍｌである請求項１又は２に記載のアルバム原紙。
【請求項４】
灰分がタルクである請求項１乃至３のいずれかに記載のアルバム原紙。
【発明の詳細な説明】
【技術分野】
【０００１】
本発明は、表面の平滑性が高いアルバム原紙に関する。
【背景技術】
【０００２】
写真用アルバム台紙は、粘着剤を塗工したアルバム原紙の表面に透明のフィルムを貼着したものが広く用いられている（例えば、特許文献１、２参照）。アルバム原紙の粘着剤塗工面に貼着したフィルムは、剥離と貼着を自在に行うことが可能で、使用に際しては、貼着したフィルムを一旦剥がしてからアルバム原紙上に写真を載置し、再びアルバム原紙の表面にフィルムを貼着する。
【０００３】
フィルムの剥離と貼着を行うと、アルバム原紙の表面にはわずかに凹凸が存在するので、粘着剤塗工面とフィルムとの間に空気が挟み込まれてしまい、見栄えが悪くなる。特に、アルバム原紙が着色されているものである場合には、フィルムを通して見る色がアルバム原紙の本来の色より白っぽくなってしまうため問題となっている。この問題を防ぐため、フィルムを貼付するアルバム原紙は高い表面平滑性が要求される。アルバム原紙表面の平滑性を高めるために抄紙機で抄造する際に用いられている従来の方法は以下の通りである。
（１）プレス工程において、プレスロールの線圧を上げる方法
（２）アルバム原紙の表面にポリビニルアルコール等の表面処理剤を塗布する方法
（３）カレンダー工程において、カレンダーロールの線圧を上げる方法
（１）の方法は、紙厚が低下するという欠点を有しているうえ、十分な効果が得られるものではない。（２）の方法は、十分な効果が得られない。（３）の方法は、紙厚が低下するという欠点を有しているうえ、線圧を過度に上げるとカレンダー焼けにより見栄えが悪化する場合がある。
【特許文献１】特願平９−１３６４９５号公報（特許請求の範囲）
【特許文献２】特開平１１−４８６６７号公報（特許請求の範囲）
【発明の開示】
【発明が解決しようとする課題】
【０００４】
本発明の目的は、表面の平滑性が高く、表面に粘着剤を塗工してフィルムを貼着した場合に、貼着したフィルムとの間に表面の凹凸が原因となって挟み込まれる空気の量がごく微少なアルバム原紙を提供することにある。
【課題を解決するための手段】
【０００５】
本発明者等は鋭意研究の結果、少なくとも１の表層に含まれる灰分の含有量を所定の範囲とすることにより、所定の表面粗度を有する平滑性の高いアルバム原紙が得られることを見出し本発明を完成するに到った。
【０００６】
上記課題を解決する本発明は、以下に記載するものである。
【０００７】
〔１〕  ２以上の紙層からなるアルバム原紙において、少なくとも１の表層が灰分を５〜３５質量％含有し、前記表層の表面粗度が１０〜１４μｍであるアルバム原紙。
【０００８】
〔２〕  前記表層が乾燥紙力増強剤をパルプ固形分１００質量部に対して０．１〜３．５質量部含有する〔１〕に記載のアルバム原紙。
【０００９】
〔３〕  前記表層を形成するパルプのフリーネスが２５０〜４５０ｍｌである〔１〕又は〔２〕に記載のアルバム原紙。
【００１０】
〔４〕  灰分がタルクである〔１〕乃至〔３〕のいずれかに記載のアルバム原紙。
【発明の効果】
【００１１】
本発明のアルバム原紙は、少なくとも１の表層に含まれる灰分の含有量が所定範囲であるので、表面平滑性に優れる。本発明のアルバム原紙の表面に粘着剤を塗工し、フィルムを貼着してアルバム台紙とした場合には、フィルムの剥離と貼着を行っても表面の凹凸が原因となってアルバム台紙とフィルムとの間に挟み込まれる空気の量が少ないため、良好な外観を維持できる。
【発明を実施するための最良の形態】
【００１２】
本発明のアルバム原紙は、少なくとも第１の表層と、第２の表層とからなるが、必要により中層を設けてもよい。アルバム原紙を構成する層は、第１の表層と第２の表層の間に１の中層を有する３層であってもよいが、中層を２〜７層設けた合計で４〜９層であることが好ましい。
【００１３】
アルバム原紙の少なくとも１の表層は、必須成分として灰分を５〜３５質量％含有するが、表層における灰分の含有量は５〜３０質量％とすることがより好ましく、５〜２０質量％とすることが特に好ましい。５質量％未満では、表面の平滑性を十分高めることができず、３５質量％を超えると、含有量に見合う効果が得られず、むしろ不経済になる。
【００１４】
灰分としては、例えば、酸化チタン（TiO2）、亜鉛華（ZnO）、リトポン（ZnO+BaSO4）、鉛白（2PbCO3・Pb(OH)2）、炭酸カルシウム（CaCO3）、硫酸バリウム（BaSO4）、クレー（Al2O3・2SiO2・H2O）、シリカ（SiO2またはSiO2・nH2O）、タルク（3MgO・4SiO2・H2O）、水酸化アルミニウム（Al(OH)3）等を挙げることができる。中でも、タルクを使用することが好ましい。
【００１５】
灰分の平均粒径は３〜１５μｍとすることが好ましく、５〜１２μｍとすることがより好ましい。３μｍ未満では、抄造の際に灰分が排水に流出してしまうため歩留まりが悪くなる傾向があり、１５μｍを超えると得られる原紙の表面粗度が高くなる傾向がある。
【００１６】
本発明のアルバム原紙においては、上記灰分を含有する表層（以下、単に上記表層と省略する）の表面粗度を１０〜１４μｍとするが、好ましくは１０〜１３μｍである。表層の表面粗度は、表層に含まれる灰分の含有量を上記範囲内で調製することによりかかる範囲とすることができる。
【００１７】
なお、従来製造されているアルバム原紙の表面粗度は１４〜１８μｍであり、本発明のアルバム原紙は、灰分の含有量を上記範囲とすることにより表面粗度を上記範囲とすることが可能となったものである。
【００１８】
上記表層を構成するパルプのフリーネス（カナダ標準濾水度）は、２５０〜４５０ｍｌとすることが好ましく、３００〜４５０ｍｌとすることがより好ましい。２５０ｍｌ未満では、濾水性が悪いため、生産性が悪くなり、４５０ｍｌを超えると、表面粗度が高くなる。パルプのフリーネスは、原料パルプの叩解度を変えることにより上記範囲内とすることができる。
【００１９】
上記表層を形成するパルプとしては、広葉樹、針葉樹の樹種を問わず、晒クラフトパルプ、未晒クラフトパルプ、機械パルプ等のバージンパルプを使用できる。また、段ボール古紙、地券古紙、新聞古紙、雑誌古紙、色上古紙、ケント古紙、コート古紙、上質古紙等の古紙パルプを、アルバム原紙に要求される強度や見栄えなどに応じて用いることができる。
【００２０】
上記表層には、抄造の際に灰分の歩留まりを向上させるため、乾燥紙力増強剤を配合することが好ましい。
【００２１】
乾燥紙力増強剤としては、例えば、アクリルアミド−ビニルモノマー共重合体、アクリルアミド−ジメチルアミノエチルメタクリレート共重合体等のカチオン性モノマーとアクリルアミドとの共重合体、マンニッヒ変成ポリアクリルアミド、ホフマン分解ポリアクリルアミド等の両性ポリアクリルアミド系紙力増強剤；ポリアミドエピクロロヒドリン系紙力増強剤；澱粉、酸化澱粉、カルボキシメチル化澱粉等の澱粉；植物ガム；ポリビニルアルコール；カルボキシメチルセルロース等を挙げることができる。中でも、両性ポリアクリルアミド系紙力増強剤を用いることが好ましい。
【００２２】
上記表層における乾燥紙力増強剤の含有量としては、パルプ固形分１００質量部に対して０．５〜３．５質量部とすることが好ましく、０．７〜３．０質量部とすることがより好ましい。乾燥紙力増強剤の含有量が０．５質量部未満では、灰分の歩留まり向上効果が不十分となり、３．５質量部を超えると添加量に見合う効果が得られにくい。
【００２３】
上記表層には、灰分、乾燥紙力増強剤以外の添加剤が含まれていてもよい。添加剤としては、例えば、硫酸バンド、サイズ剤、湿潤紙力増強剤、消泡剤等を挙げることができる。
【００２４】
本発明のアルバム原紙を構成する上記表層以外の紙層（中層及び他の表層）に使用するパルプの種類は、上記表層と同様のものを用いることができる。また、上記表層以外の紙層は、公知の添加剤を含んでいても良い。
【００２５】
アルバム原紙のＪＩＳＰ−８１２４に基づく坪量は、１００〜４００ｇ／ｍ2とすることが好ましく、１２０〜３４０ｇ／ｍ2とすることがより好ましい。
【００２６】
アルバム原紙のＪＩＳＰ−８１１８に基づく厚さとしては、１２０〜４８０μｍとすることが好ましく、１４０〜４１０μｍとすることがより好ましい。
【００２７】
本発明のアルバム原紙は、以下の工程により、公知の多層抄き抄紙機を用いて製造できる。
（１）  パルプを水に分散させて得たスラリーに、必要により灰分、乾燥紙力増強剤等の薬剤を添加して混合し、第１の表層、中層、第２の表層用の原料を製造する。
（２）  それぞれの紙料をワイヤー上で抄紙し、抄き合わせる。
（３）  加圧ロールによりプレスし、水分を除去する。
（４）  ドライヤーシリンダーにて乾燥し、必要によりカレンダーにより薬剤を塗工する。
（５）  リールに巻き取り、アルバム原紙を得る。
【００２８】
本発明のアルバム原紙を使用したアルバム台紙の一例の断面図を図１に示す。アルバム台紙１００は、アルバム原紙１と、アルバム原紙１の表面に塗工した粘着剤からなる粘着剤層５と、フィルム３とからなる。アルバム原紙１は、第１の表層７、中層９、第２の表層１１の３層からなる。第１の表層７は、灰分の含有量と、粘着剤を塗工した表面１３の表面粗度が上記範囲内である。粘着剤層５を形成する粘着剤としては、アルバム台紙に使用する公知の粘着剤が使用できる。フィルム３としては、ポリエステルフィルム、ポリエチレンフィルム、ポリプロピレンフィルム等の公知の透明フィルムが使用できる。
【実施例】
【００２９】
次に実施例を挙げて本発明をより具体的に説明するが、本発明はこれに限定されるものではない。（以下、ｋｇ／ｔはパルプトンあたりの有姿での薬品添加量を表す。）
実施例１〜７、比較例１〜５
叩解した広葉樹材クラフトパルプ（ＬＢＰＫ）６０質量部と、上白古紙パルプ４０質量部とを混合し、原料を調製した。この原料に、タルク（日本タルク株式会社製ＳＷ）、乾燥紙力増強剤として両性ポリアクリルアミド（ハリマ化成株式会社製ハーマイドＲＢ３２）、硫酸バンド４０ｋｇ／ｔ、酸性ロジンエマルジョンサイズ剤（固形分５０質量％）８ｋｇ／ｔを添加し、第１層用原料とした。地券古紙７０質量部と、段ボール古紙３０質量部とを混合した原料に、硫酸バンド３０ｋｇ／ｔを添加し、第２〜５層用原料とした。第１層〜第５層用原料を円網多層抄き方式の抄紙機に供給し、抄紙速度を１８０ｍ／分として５層抄きアルバム原紙を抄紙し、プレス、乾燥した後、リールに巻き取った。
【００３０】
得られた原紙の第１層におけるタルク及び乾燥紙力増強剤の含有量、第１層を構成するパルプのフリーネス、第１層側表面の表面粗度を表１、２に示す。なお、乾燥紙力増強剤の含有量は、第１層のパルプ固形分１００質量部に対する値を示す。パルプのフリーネスは、カナダ標準濾水度試験機により測定した。表面粗度は、ＪＩＳ  Ｂ０６０１に準拠して測定した値の１０点平均値を示す。アルバム原紙は、いずれも坪量２４０ｇ／ｍ2、厚さ２９０μｍであった。
【００３１】
得られたアルバム原紙の第１層側表面に、アクリル系粘着剤を斜め格子状のパターンで塗布した後、粘着剤塗布面にポリエステルフィルムを貼着し、アルバム台紙を得た。アルバム台紙のフィルムの剥離と貼着を各１０回行った後、アルバム原紙の表面の凹凸とフィルムの貼り合わせについて、以下の基準で評価した。結果を併せて表１及び２に示す。
評価基準
◎：表面が平坦で、フィルムの貼り合わせが均一である。
○：表面の凹凸がややあるが、空気の挟み込みはない。
△：表面の凹凸が目立ち、空気の挟み込みが一部分である。
×：表面の凹凸が多く目立ち、空気の挟み込みが激しい。
【００３２】
【表１】
2005264369.tif 000002
【００３３】
【表２】
2005264369.tif 000003
【図面の簡単な説明】
【００３４】
【図１】本発明のアルバム原紙を使用したアルバム台紙の一例を示す断面図である。
【符号の説明】
【００３５】
１    アルバム原紙
３    フィルム
５    粘着剤層
７    第１の表層
９    中層
１１    第２の表層
１３    表面
１００    アルバム台紙
【図１】
2005264369.tif 000004